耐性があり、不浸透性の合成基材と、免疫反応を避けるために化学的に固定された動物の生体組織とを含み、この脱水された動物の生体組織を、前記合成基材の構成要素の材料を溶媒に分散したものを用い、前記合成基材に貼り付け、その結果、構成要素の材料が前記動物の生体組織に含浸し、その後、前記溶媒が除去されるものであって、脱水が、ポリエチレングリコールを少なくとも80重量含む溶媒から作られた溶液に動物の生体組織を浸すことによる化学的方法によってのみ得ることを特徴とする、血液適合性材料を製造する方法。前記溶液は、少なくとも90wtのポリエチレングリコールを含む水溶液で構成されている請求項1に記載の血液適合性材料を製造する方法。前記溶液が、少なくとも80重量のポリエチレングリコールと10重量のアルコールとを含む水溶液であることを特徴とする、請求項1に記載の血液適合性材料を製造する方法。前記溶液のポリエチレングリコールが、100~800の分子量を示すことを特徴とする、請求項1~3のいずれか1項に記載の血液適合性材料を製造する方法。前記溶液に動物の生体組織を浸す時間が約24時間であることを特徴とする、請求項1~4のいずれか1項に記載の血液適合性材料を製造する方法。前記溶液が、少なくとも室温に等しい温度を示し、前記動物の生体組織を浸す間撹拌されることを特徴とする、請求項1~5のいずれか1項に記載の血液適合性材料を製造する方法。前記溶液に浸した後に、前記動物の生体組織に含浸する過剰なポリエチレングリコール溶液を、前記合成基材の上に前記動物の生体組織を貼り付ける前に止めることを特徴とする、請求項1~6のいずれか1項に記載の血液適合性材料を製造する方法。前記溶液に浸した後で、前記合成基材を貼り付ける前に、前記動物の生体組織を少なくとも室温に等しい温度で数時間乾燥させることを特徴とする、請求項1~7のいずれか1項に記載の方法血液適合性材料を製造する方法。前記溶液に浸した後で、前記合成基材を貼り付ける前に、前記動物の生体組織のうち、前記合成基材に近い方の側面に、揮発性であり、脱脂し、乾燥する溶媒を塗布することを特徴とする、請求項1~8のいずれか1項に記載の血液適合性材料を製造する方法前記脱脂し、乾燥する溶媒が、アセトンおよびエーテルから選択されることを特徴とする、請求項9に記載の血液適合性材料を製造する方法。前記合成基材の構成材料の分散物から前記溶媒を除去した直後に、前記血液適合性材料を再水和することを特徴とする、請求項1~10のいずれか1項に記載の血液適合性材料を製造する方法。前記合成基材の構成材料の分散物から前記溶媒を除去してからしばらくたった後に、前記血液適合性材料を再水和することを特徴とする、請求項1~10のいずれか1項に記載の血液適合性材料を製造する方法。前記合成基材の構成材料の分散物から前記溶媒を除去した後に、前記血液適合性材料を脱水状態で保持し、使用直前に再水和することを特徴とする、請求項12に記載の血液適合性材料を製造する方法。前記合成基材の構成材料の分散物から前記溶媒を除去した後に、血液適合性材料をポリエチレングリコール溶液中で保持し、使用直前に再水和することを特徴とする、請求項12に記載の血液適合性材料を製造する方法。本発明は、この欠点を改善することを目的とする。この目的のために、本発明によれば、耐性があり、不浸透性の合成基材と、免疫反応を避けるために化学的に固定された動物の生体組織とを含み、動物の組織が脱水され、この脱水された動物の生体組織を、この合成基材の構成要素の材料を溶媒に分散したものを用い、合成基材に貼り付け、その結果、構成要素の材料を動物の生体組織に含浸し、その後、溶媒が除去される血液適合性材料を製造する方法は、脱水が、ポリエチレングリコールを少なくとも80重量含む溶媒から作られた溶液に動物の生体組織を浸すことによる化学的方法によってしか得られないという点で注目に値する。従って、このポリエチレングリコールを少なくとも80重量含む溶媒によって、動物の生体組織の膜を迅速に約24時間で得ることができ、この溶媒は水を含まず、この要件は合成基材に貼り付けるのに必須であるが、組織が変形せず、表面が収縮することなく、完全に再水和することができる。ポリエチレングリコールは、組織の三次元構造を覆うものとして作用し、そのため、埃から保護する透明な包装に入れ、20°C±2°Cの周囲温度で保存することができる。さらに、ポリエチレングリコールは、簡単に洗い流され、環境にとっても操作者にとっても無毒であり、生体適合性である。最後に、ポリエチレングリコールは、貼り付け操作のときに、エラストマが分散物の状態で生体組織に浸透していくのをいかなる方法でも妨害しない。文献の欧州特許第1785154号の方法では、凍結乾燥したときに組織の構造保護性をさらに高めるために、動物の生体組織を前もってポリエチレングリコールで数日間処理することが提示されていることも注記しておく。しかし、この処理は長期間かけて行われ、そのとき、ポリエチレングリコール溶媒を低濃度で水94重量中、ポリエチレングリコール約6重量用いるのは、単に、凍結乾燥のときに動物の生体組織の構造を保護しやすくする目的であり、動物の生体組織を脱水することには関係なく、この脱水は、完全に凍結乾燥工程によって得られるということを注記しておくべきである。さらに、ラムショウジェイ.エイ.エム.らの文献ポリエチレングリコールによるコラーゲンの沈殿ニューヨークのアナリティカルバイオケミストリーアカデミックプレス株式会社による1984年9月1日第2刷発行の第141巻の361~365ページ、XP000600467参照RAMSHAWJAMetalPrecipitationofcollagensbypolyethyleneglycolsAnalyticalBiochemistryAcademicPressIncNewYorkvol141No21stSeptemberof1984pp361365XP000600467は、コラーゲンであり、動物組織ではないこと;液体媒体中でコラーゲンが沈殿し、支持体の上に貼り付けないこと;ポリエチレングリコールによってコラーゲンが沈殿し、ポリエチレングリコールによって動物の生体組織を脱水しないことに関する。しかし、この文献には、上述の結果を、少なくとも80重量のポリエチレングリコールの溶媒から作られる溶液に浸して動物の生体組織を脱水することによって、動物の生体組織を凍結乾燥しつつ脱水することと置き換える、同じ結果になるという記載も示唆もない。本発明の血液適合性複合材料を得るために、以下の基本的な工程を実施する。1.第1に、既知の方法で、動物の生体組織好ましくは心膜から作られるものを、任意の適切な生成物例えばアルデヒドによって化学的に固定する。この場合に、好ましくはグルタルアルデヒドが、例えば、濃度0625で用いられる。この化学的な固定によって、生体組織にとって、抗原性がなく、化学的に安定であり、生物学的にも物理学的にも安定であり、特に、温度変化および機械的な強制力に耐性があることが保証される。2.次いで、少なくとも80重量のポリエチレングリコール溶媒から作られた溶液に浸すことによる化学的な方法によって、動物の生体組織を脱水する。この溶液は、少なくとも90重量のポリエチレングリコールを含む水溶液、または少なくとも80重量のポリエチレングリコールと10重量のアルコールとを含む水溶液であることが有利な点である。さらに、この溶液を作るために使用されるポリエチレングリコール式HO-CH2-CH2-O-CH2n-CH2-OHは、100~800の分子量を示すことが有利な点である。動物の生体組織を上述の溶液に浸す時間は、約24時間であり、この浸漬の間、溶液にわずかに撹拌を加え、温度は、少なくとも室温に等しい例えば、約37°Cであることが有利である。浸漬終了時に、動物の生体組織を溶液から取り出し、生体組織に過剰なポリエチレングリコール溶液が含浸するのを止める。3.さらに、可撓性合成基材、有利なものとしては、ポリウレタンまたはシリコンのエラストマから作られる基材の上に、基材の構成材料が溶媒に分散した層を堆積させる。例えば、基材がポリウレタンエラストマである場合、分散物は、ポリウレタンによって変わる溶媒中に生体適合性ポリウレタンを含み、溶媒は、ジメチルアセトアミドであってもよい。この分散物は、任意の既知の様式コーティング、噴霧などで基材に堆積させることができ、生体組織に対する血液適合性付着剤として機能するという目的がある。次いで、この血液適合性付着剤の層の上に、脱水した生体組織上の分散物を用いて含浸されるを塗布し、基材の上に生体組織を機械的に付着させ、複合材料を得る。4.その後に、血液適合性付着剤の溶媒の除去は、例えば、加温乾燥、減圧下での加温乾燥および/または生理学的血清への加温抽出によって行われる。好ましくは、溶媒を取り除くのは、ゆっくりと加温して抽出例えば、約40°Cの後、減圧下での抽出によって得られ、生理学的血清への抽出によって完結する。5.最後に、生理学的血清を用い、複合材料を再水和する。上述の基本的な工程1~5に加え、本発明の方法は、ポリエチレングリコール溶液に動物の生体組織を浸す工程2の後で、可撓性合成基材に動物の生体組織を付着する工程3の前に、以下のような2つの追加工程のうち、1工程または2工程を含むことができる。6.ポリエチレングリコールに浸した動物の生体組織を制御された雰囲気下、数時間例えば、24時間かけ、少なくとも室温に近い温度例えば、37°Cで乾燥させること。7.合成基材に貼り付けられる動物の生体組織の片側に、脱脂し、乾燥させる揮発性溶媒例えば、アセトンまたはエーテルを塗布すること。さらに、複合材料を再水和する工程5は、溶媒を除く工程4の直後、またはもっと後で実施することができる。この再水和を工程4の後に遅れて行う場合、複合材料は、-使用時まで脱水状態で保持され、使用直前に再水和されることができ、または-使用時まで、脱水工程2の溶媒と同じポリエチレングリコール溶媒中で保持され、使用直前に工程5の再水和を行うことができる。上述の保存様式がなんであれ、例えば、エチレンオキシドまたはγ-β線を用いる滅菌工程によって保存状態を向上させることができる。